Brevet FR2508479A2 — publié le 19821231

FR 2508479 A2 19821231 FR 8112372 A 19810624 Procédé d'obturation sélective des extrémites de canaux parallèles, et composition pâteuse pour sa mise en oeuvre Le brevet principal porte notamment sur une composition pâteuse pour l'obturation sélective des extrémités de canaux parallèles de structures céramiques, comprenant au moins 70% en poids de phase solide. Il porte plus spécialement sur diverses formulations de verres entrant dans la préparation de la composition pâteuse, et présentant des coefficients de dilatation voisins de celui de la structure céramique.En particulier, les compositions définies dans la revendication 13 de ce brevet, dont le verre comprend en proportions molaires de 40 à 80% d'oxyde de germanium, 6 à 30% d'anhydride borique, 0 à 20% d'oxyde de calcium, 0 à 20S d'oxyde de zinc et 0 à 50% de monoxyde de plomb, sont relativement faciles à préparer et présentent des propriétés satisfaisantes, mais elles ont après solidification des coefficients de dilatation un peu élevés par rapport à ceux des matériaux céramiques habituels. Le présent perfectionnement porte sur des compositions assez voisines de celles définies ci-dessus, aussi faciles à préparer et possédant des coefficients de dilatation un peu plus faibles. Les compositions selon le présent perfectionnement sont caractérisées en ce qu'elles comprennent un verre contenant en proportions molaires de 30 à 80% d'oxyde de germanium, 6 à 30% d'anhydride borique, 0 à 20% d'oxyde de calcium, 0 à 20% d'oxyde de magnésium, 0 à 20% d'oxyde de zinc, 5 à202 d'alumine et O à 50% de monoxyde de plomb. Une composition préférée comprend un verre contenant en proportions molaires environ 37,5% d'oxyde de germanium, 28% d'anhydride borique, 7% d'oxyde de calcium, 10% d'oxyde de magnésium, 9,5% d'oxyde de zinc et 8% d'alumine. Un tel verre présente une température de fusion d'environ 9700C et un coefficient moyen de dilatation linéaire entre 300 et 400 C de 6,2 . 10 10-6/dOC. Si l'on utilisait un verre de la même composition générale, mais exempt d'alumine, il se formerait deux phases au cours de la fusion et il se produirait une certaine recristallisation au refroidissement. REVENDICATIONS 1/ Composition pâteuse pour l'obturation sélective des extrémités de canaux parallèles de structures céramiques, comprenant au moins 70% en poids de phase solide, selon la revendication 5 du brevet principal, caractérisée en ce qu'elle comprend un verre contenant en proportions molaires de 30 à 80% d'oxyde de germanium, 6 à 30% d'anhydride borique, 0 à 20% d'oxyde de calcium, 0 à 20% d'oxyde de magnésium, 0 à 20% d'oxyde de zinc, 5 à 20% d'alumine et O à 50% de monoxyde de plomb. 2/ Composition selon la revendication 1, caractérisée en ce que le verre contient en proportions molaires environ 37,5% d'oxyde de germanium, 28S d'anhydride borique, 7S d'oxyde de calcium, 10S d'oxyde de magnésium, 9,5% d'oxyde de zinc et 8% d'alumine.